НЕРЖАВЕЮЩАЯ СТАЛЬ ДЛЯ ЛИТЕЙНЫХ ФОРМ С ПОНИЖЕННЫМ СОДЕРЖАНИЕМ ДЕЛЬТА-ФЕРРИТА

1. Нержавеющая сталь для литейных форм с пониженным содержанием дельта-феррита, характеризующаяся составом легирующих элементов, состоящим по существу из, в процентах по массе: углерод от 0,01 до 0,20; азот от 0,01 до 0,07; марганец от 2,0 до 4,0; никель от 0,01 до 1,0; хром от 11,0 до 13,0; молибден+вольфрам менее 1,0; медь от 0,01 до 1,5; ванадий от 0,01 до 1,0; сера от 0,01 до 0,2; кальций максимум 0,01; алюминий менее 0,50; кремний менее 1,0; остальное составляют по существу Fe и примеси, неизбежные в процессе получения.
2. Нержавеющая сталь для литейных форм с пониженным содержанием дельта-феррита по п.1, характеризующаяся составом легирующих элементов, состоящим по существу из, в процентах по массе: углерод от 0,03 до 0,10; азот от 0,03 до 0,06; марганец от 2,2 до 3,0; никель от 0,10 до 0,5; хром от 11,0 до 13,0; молибден+вольфрам менее 0,5; медь от 0,1 до 0,8; ванадий от 0,02 до 0,10; сера от 0,05 до 0,14; кальций от 0,001 до 0,003; алюминий менее 0,10; кремний менее 0,50; остальное составляют по существу Fe и примеси, неизбежные в процессе получения.
3. Нержавеющая сталь для литейных форм с пониженным содержанием дельта-феррита по п.2, характеризующаяся составом легирующих элементов, состоящим по существу из, в процентах по массе: углерод от 0,03 до 0,08; азот от 0,03 до 0,06; марганец от 2,2 до 2,8; никель от 0,10 до 0,50; хром от 11,5 до 12,5; молибден+вольфрам менее 0,1; медь от 0,3 до 0,7; ванадий от 0,03 до 0,08; сера от 0,08 до 0,12; кальций от 0,0015 до 0,0025; алюминий менее 0,05; кремний менее 0,50; остальное составляют по существу Fe и примеси, неизбежные в процессе получения.
4. Нержавеющая сталь для литейных форм с пониженным содержанием дельта-феррита по любому из пп.1-3, характеризующаяся заменой ванадия ниобием или титаном в отношении, соответствующем 1V:2Nb и 1V:1Ti.
5. Нержавеющая сталь для литейных форм с пониженным содержанием дельта-феррита по любому из пп.1-3, характеризующаяся содержанием дельта-феррита в микроструктуре ниже 10%.
6. Нержавеющая сталь для литейных форм с пониженным содержанием дельта-феррита по любому из пп.1-3, характеризующаяся тем, что подвергнута гомогенизации, ковке или горячей прокатке при температурах выше 1160°C, но с содержанием дельта-феррита в микроструктуре ниже 10%.
7. Нержавеющая сталь для литейных форм с пониженным содержанием дельта-феррита по любому из пп.1-3, характеризующаяся тем, что применима к литейным формам, штампам и инструментам многоразового применения, для формования твердых или жидких материалов, при комнатной температуре или при температурах до 1300°C.
8. Нержавеющая сталь для литейных форм с пониженным содержанием дельта-феррита по п.7, характеризующаяся тем, что применима к литейным формам для пластмассы и компонентам таких форм.
9. Нержавеющая сталь для литейных форм с пониженным содержанием дельта-феррита по п.7, характеризующаяся тем, что применима к горячим камерам или другим устройствам литейных форм для пластмассы, в которых требуются высокая коррозионная стойкость и высокая обрабатываемость резанием.